МОДИФИКАТОР БЕТОННЫХ И ЦЕМЕНТНЫХ СМЕСЕЙ И СПОСОБЫ ЕГО ПОЛУЧЕНИЯ

2
1. Водная эмульсия для придания цементирующей смеси начальной прочности на сжатие, по меньшей мере, 2400 фунтов/дюйм, включающая
(a) парафиновый углеводородный воск,
(b) омыляющийся воск,
(c) омыляющий реагент и
(d) при необходимости диспергатор.
2. Водная эмульсия по п.1, в которой
(a) парафиновый углеводородный воск имеет температуру плавления от примерно 50°С до примерно 70°С, и
(b) омыляющийся воск представляет собой монтано-воск с температурой плавления в интервале от примерно 70°С до примерно 100°С, кислотным числом больше 25 и числом омыления больше 85.
3. Водная эмульсия по п.1, в которой омыляющий реагент представляет собой гидроксид аммония или гидроксид щелочного металла.
4. Водная эмульсия по п.2, в которой монтано-воск присутствует в количестве от примерно 0,01 до примерно 20 мас.ч. на 100 частей парафинового углеводородного воска.
5. Водная эмульсия по п.1, в которой диспергатор представляет собой полинафталинсульфоновую кислоту, присутствующую в количестве от примерно 0,1 до примерно 5 мас.% от массы эмульсии.
6. Водная эмульсия по п.1, включающая
(a) от примерно 20 до примерно 60 мас.% от массы эмульсии парафинового углеводородного воска,
(b) от примерно 0,01 до примерно 20 мас.ч. омыляющегося воска на 100 частей парафинового углеводородного воска,
(c) омыляющий реагент
(d) от примерно 0,1 до примерно 5 мас.% от массы эмульсии полинафталинсульфоновой кислоты и
(e) воду.
2
7. Способ получения водной эмульсии для издания цементирующей смеси с начальной прочностью на сжатие, по меньшей мере, 2400 фунтов/дюйм, включающий объединение воды, парафинового углеводородного воска, омыляющегося воска и омыляющего реагента, нагревание смеси до температуры от примерно 85°С (185°F) до примерно 96,1°С (205°F) и последующую гомогенизацию смеси.
8. Способ по п.7, в котором парафиновый воск присутствует в количестве от примерно 20 до примерно 60 мас.% от массы эмульсии, и омыляющийся воск присутствует в количестве от примерно 0,01 до примерно 20 мас.ч. на 100 частей парафинового воска.
9. Цементирующая смесь, включающая сухой цемент и водную эмульсию по п.1, в которой эмульсия смешана со смесью и присутствует в количестве от примерно 1 до примерно 25 галлонов на кубический ярд цемента.
10. Цементирующая смесь по п.9, где смесь представляет собой бетон, уплотняемый катком.